"P4O10をLiFと反応させ、LiPO2F2を含む反応混合物を形成することによるLiPO2F2の製造方法。LiFのP4O10に対するモル比が5以上である、請求項1に記載の方法。LiFのP4O10に対するモル比が10以下である、請求項1又は2に記載の方法。前記反応が250°C以上の温度で行われる、請求項1~3のいずれか一項に記載の方法。前記反応が300°C以下の温度で行われる、請求項4に記載の方法。LiPO2F2が、水、プロトン性有機溶媒及び非プロトン性有機溶媒からなる群から選択される少なくとも1つの溶媒で前記反応混合物から単離される、請求項1~5のいずれか一項に記載の方法。水、又は、水及びプロトン性若しくは非プロトン性有機溶媒を含有する混合物が適用される、請求項6に記載の方法。前記水又は水含有混合物のpHが7以下である、請求項7に記載の方法。非プロトン性極性有機溶媒を適用する、請求項6に記載の方法。前記溶媒が、飽和又は不飽和の直鎖状又は環状有機カーボネート類からなる群から選択される、請求項9に記載の方法。前記溶媒が、ジアルキルカーボネート類及びアルキレンカーボネート類、ジメトキシエタン、アセトン並びにアセトニトリルからなる群から選択される、請求項10に記載の方法。前記溶媒中で溶解したLiPO2F2溶液に対しLiPO2F2を単離する分離処理を施す、請求項6~11のいずれか一項に記載の方法。前記単離されたLiPO2F2を少なくとも1つの極性非プロトン性有機溶媒で再溶解し、リチウムイオン電池、リチウム硫黄電池及びリチウム酸素電池に適した電解液を提供する、請求項12に記載の方法。LiPO2F2が、エチレンカーボネート、ジメチルカーボネート、メチルエチルカーボネート、ジエチルカーボネート、プロピレンカーボネート、モノフルオロエチレンカーボネート、4,4-ジフルオロエチレンカーボネート、4,5-ジフルオロエチレンカーボネート、4-フルオロ-4-メチルエチレンカーボネート、4,5-ジフルオロ-4-メチルエチレンカーボネート、4-フルオロ-5-メチルエチレンカーボネート、4,4-ジフルオロ-5-メチルエチレンカーボネート、4-フルオロメチル-エチレンカーボネート、4-ジフルオロメチル-エチレンカーボネート、4トリフルオロメチル-エチレンカーボネート、4-フルオロメチル-4-フルオロエチレンカーボネート、4-フルオロメチル-5-フルオロエチレンカーボネート、4-フルオロ-4,5-ジメチルエチレンカーボネート、4,5-ジフルオロ-4,5-ジメチルエチレンカーボネート、及び4,4-ジフルオロ-5,5-ジメチルエチレンカーボネートからなる群から選択される少なくとも1つの非フルオロ置換又はフルオロ置換有機カーボネート中で溶解される、請求項13に記載の方法。少なくとも1つの非フッ素化有機カーボネートと少なくとも1つのフッ素化有機カーボネートとの混合物中で溶解されたLiPO2F2を含む溶液が提供される、請求項14に記載の方法。結晶質LiPO2F2。XRDスペクトラムにおける21.5及び27.0の2-シータ値が強である、請求項16に記載の結晶質LiPO2F2。本質的にLiFを含まない、請求項16又は17に記載の結晶質LiPO2F2。本質的に塩化物陰イオンを含まない、請求項16~18のいずれか一項に記載の結晶質LiPO2F2。本発明の目的は、技術的に実行可能な方法でLiPO2F2を提供することである。本発明の別の目的は、容易に処理できるLiPO2F2を提供することである。これらの目的及びその他の目的は、本出願の請求の範囲で概説された本発明により達成される。本発明の一態様に従うと、LiPO2F2は、P4O10をLiFと反応させることにより製造する。得られた反応混合物は、LiPO2F2を含む。Li3PO4は、反応式によると副生物として反応混合物の中に存在すると仮定される。P4O106LiF→3LiPO2F2Li3PO4LiFのP4O10に対するモル比は、好ましくは5:1以上である。好ましくは、このモル比は10以下であり、さらに好ましくは8以下である。反応は、無水又は無湿で行うことが望ましい。よって、反応は、少なくとも反応過程の一部において、不活性ガスの存在下で行われ得る。この不活性ガスとしては、乾燥窒素が非常に好適であるが、その他の乾燥不活性ガスを適用してもよい。反応は、圧力釜又はその他の反応器で行うことができる。スチール製又はその他の耐腐食材質で製作された装置、例えば、モネル金属製又はモネル金属とのクラッド製の反応器で反応を行うことが好ましい。適用されるリチウムフッ化物は、無水リン酸とLiFとの間の接触面がより大きくなるよう、例えば粉砕するなどして、細かく砕くことが好ましい。反応物を十分に混ぜ合わせることが好ましい。例えば、これは、好ましくは窒素などの乾燥不活性ガスの存在下で、乾燥ボックス又は3次元流動攪拌機などの攪拌機で行うことができる。反応時間は、所望の変換度が得られるよう選択する。多くの場合、10分から5時間の反応時間であれば良い結果が得られる。反応温度は、好ましくは225°C以上であり、好ましくは250°C以上である。反応温度は、好ましくは325°C以下であり、好ましくは300°C以下である。必要に応じて、反応器は内部加熱又は外部加熱で適用され得る。得られた反応混合物は、固体形態である。その成分を溶解するつもりであれば、必要に応じて、接触面がより大きくなるよう、粉砕するなどして細かく砕く。形成されたLiPO2F2は、必要に応じて、得られた反応混合物から単離することができる。これは、LiPO2F2を優先的に溶解する溶媒で溶解することにより達成され得る。非プロトン性及びプロトン性有機及び無機溶媒、特に極性溶媒が適している。好適な無機溶媒は水である。有機プロトン性又は非プロトン性溶媒も抽出に使用し得る。好適なプロトン性有機溶媒はアルコールである。分子中に1つ、2つ又は3つのヒドロキシ基を有するアルコールが好ましい。メタノール、エタノール、n-プロパノール、イソプロパノール、グリコール及びグリセリンが好ましいアルコールである。ジグリコールメチルエーテルなどのグリコールアルキルエーテル類もまた好適である。互変異性形態のアセトンもまたプロトン性溶媒と考えられ得る。LiPO2F2にとって非常に好適な別の溶媒はジメトキシエタンである。本溶媒は、大量のLiPO2F2を溶解するが、LiFの溶解量は僅少である。非プロトン性極性溶媒もまた反応混合物からLiPO2F2を抽出するのに非常に適している。好ましくは、非プロトン性有機溶媒は、直鎖ジアルキルカーボネート類及び環状アルキレンカーボネート類の群から選択し、アルキルという用語は好ましくはC1~C4アルキルを表し、アルキレンという用語は、好ましくはビニリデン基を含む、C2~C7アルケキレン基を表し、アルキレン基は、-O-CO-O-基の酸素原子の間に2個の炭素原子の架橋を含むことが好ましく、すなわち、ケトン類、ニトリル類及びホルムアミド類から選択する。ジメチルホルムアミド、N,N-ジメチルアセトアミド及びN,N-ジエチルアセトアミドなどのカルボン酸アミド類、アセトン、アセトニトリル、ジメチルカーボネートなどの直鎖ジアルキルカーボネート類、ジエチルカーボネート、メチルエチルカーボネート、エチレンカーボネートなどの環状アルキレンカーボネート、プロピレンカーボネート、及びビニリデンカーボネートが好適な溶媒である。以下の表1に、いくつかの好適な溶媒及びLiPO2F2に対する溶解能をまとめた。これらの溶媒はすべて、LiFには非常に望ましくない溶媒である。したがって、LiPO2F2及びLiFを含む混合物を分離するのに非常に適している。好都合にも、これらの溶媒は、精製目的で、かつLiイオン電池の電解液中の溶媒又は溶媒成分として使用することができる。但し、精製目的には非常に適しているが、電解液中の溶媒又は溶媒成分にはあまり適していないアセトンは除外され得る。水及び1つ若しくは複数の有機プロトン性又は非プロトン性溶媒を含有する混合物を使用することも可能である。抽出に使用される水のpH、及び抽出に適用される水含有有機溶媒のpH、反応で形成されるLiPO2F2のpHは、望ましくないLiPO2F2の加水分解を防ぐよう選択されことが好ましい。特に、加水分解を防ぐためには、pHは7以下となる。水又は水及び有機溶媒の混合物と、形成されるLiPO2F2との接触中は、pHは7以下の値に保つことが好ましい。水とプロトン性溶媒との混合物は、LiPO2F2の単離に適用され得る。例えば、水と1個、2個又は3個のヒドロキシ基を有するアルコール類との混合物、例えば、水とメタノール、エタノール、イソプロパノール、n-プロパノール、グリコール、グリセリン又はジグリコールとの混合物である。水と非プロトン性有機溶媒、特に極性非プロトン性溶媒の混合物も適用され得る。例えば、水と上記の溶媒のいずれか一つ、例えば、エチレンカーボネート又はプロピレンカーボネートとの混合物である。もちろん、水、1つ又は複数のプロトン性有機溶媒及び1つ又は複数の非プロトン性有機溶媒を含む混合物を適用することもできる。例えば、水、メタノール、エタノール若しくはイソプロパノールのようなアルコール、アセトニトリルなどのニトリル、又はプロピレンカーボネートを含有する混合物も適用され得る。これらの混合物中の水分量は、1~99重量であることが好ましい。抽出は、既知の方法、例えば、反応混合物を、溶媒抽出溶媒を用いて、反応器の中で直接攪拌することにより、又は反応器から反応混合物を取り出し、任意選択でソックスレー容器などの適切な容器で破砕又は粉砕した後に攪拌することにより行われ得る。溶媒で溶解されたLiPO2F2を含有する液相は、既知の方法で、反応混合物の非溶解成分から分離することができる。例えば、溶液をフィルターに通過させることも、その上清液を取り除くことも、遠心分離により分離することもできる。無水溶媒中のLiPO2F2溶液は、例えば、リチウムイオン電池の電解液製造のための添加剤として有益である。必要に応じて、LiPO2F2の溶液は、溶媒を分離して純粋な固形LiPO2F2を得る分離処理にかけることができる。この分離処理は、既知の方法で行うことができる。例えば、溶液を冷却し、溶解されたLiPO2F2の溶解度を低下させることも、溶媒の沸点に応じて、好ましくは真空内で行い得る蒸発により、溶媒を除去することもできる。単離されたLiPO2F2は、リチウムイオン電池の製造の添加剤として使用することができる。また、Li-硫黄電池及びLi-酸素電池の添加剤としても使用することもできる。単離された固体LiPO2F2を任意の好適な溶媒又は溶媒混合物で、特に、リチウムイオン電池、リチウム硫黄電池及びリチウム酸素電池に適した電解液を提供するために、少なくとも1つの極性非プロトン性有機溶媒で再溶解することができる。リチウムイオン電池には水は望ましくないため、通常、無水有機溶媒が適用されることに留意しなければならない。プロピレンカーボネート中にLiPO2F2のある溶液は、例えば、標準条件下で25°C、1Bar、溶液総重量に対し最大約3重量のLiPO2F2を含有する。その他の溶媒又は溶媒混合物では、所定の温度で溶解するLiPO2F2の量は異なるが、簡易テストにより容易に判定し得る。LiPO2F2を含むリチウムイオン電池、リチウム硫黄電池又はリチウム酸素電池の電解液には、別の電解質塩が含有されることが多い。例えば、LiPF6、LiAsF6、LiClO4、LiCF3SO3、LiNSO2CF32、LiNSO2C2F52、LiNSO2-i-C3F72、LiNSO2-n-C3F72、LiBC4O8LiBOB、又はLiC2F5PF3も追加で電解液に含有され得る。LiPF6が追加で含有されることが好ましい。LiPO2F2と、任意選択でその他の含有されている電解質塩、特にLiPF6とのほかに、リチウムイオン電池、リチウム硫黄電池又はリチウム酸素電池の電解液は、1つ又は複数の溶媒を含んでなる。本目的のための溶媒は、一般には非プロトン性極性有機溶媒が既知である。有機カーボネート、特に、ジメチルカーボネート又はエチルカーボネートなどのジアルキルカーボネート類、エチレンカーボネートなどのアルキレンカーボネート、モノ-、ジ-、トリ-及び/又はテトラフルオロエチレンカーボネートなどのフッ素化溶媒は非常に適している。代わりに又は追加として、電解液は、例えば、文献M.Ueetal.,J.Electrochem.Soc.Vol.1411994,2989~2996頁に記載のラクトン類、ホルムアミド類、ピロリジノン類、オキサゾリジノン類、ニトロアルカン類、N、N-置換ウレタン類、スルホラン、ジアルキルスルホキシド類、ジアルキル亜硫酸塩類などの任意のその他の所望の溶媒もしくは添加剤、又は、独国特許出願公開第10016816A号明細書に記載のトリアルキルリン酸塩類もしくはアルコキシエステル類を含んでなり得る。また、ジメトキシエタン及びアセトニトリルはLiPO2F2にとって非常に良い溶媒である。上記を参照されたい。直鎖及び分岐アルキル基を有するアルキルカーボネート類及びアルキレンカーボネート類は特に好適であり、例えば、エチレンカーボネート、ジメチルカーボネート、メチルエチルカーボネート、ジエチルカーボネート、及びプロピレンカーボネートである。欧州特許出願公開第A-0643433号明細書を参照されたい。ピロカーボネート類もまた有益である。米国特許第5427874号明細書を参照されたい。アルキル酢酸塩類、N,N-二置換アセトアミド類、スルホキシド類、ニトリル類、グリコールエーテル類及びエーテル類も有益である。欧州特許出願公開第A-0662729号明細書を参照されたい。しばしば、これら溶媒の混合物が適用される。ジオキソランは有益な溶媒である。欧州特許出願公開第A-0385724号明細書を参照されたい。リチウムビス-トリフルオロメタンスルホニルイミドには、1,2-ビス-トリフルオロアセトキシエタン及びN,N-ジメチルトリフルオロアセトアミドを溶媒として適用した。ITEBatteryLettersVol.11999,105~109頁を参照されたい。上述の記載の中で、アルキルという用語は、好ましくは飽和直鎖又は分岐C1~C4アルキル基を表し、アルキレンという用語は、好ましくはビニリデン基などのC2~C7アルキレン基を表し、アルキレン基は、好ましくは、-O-CO-O-基の酸素原子の間に2個の炭素原子の架橋を含んでなり、よって5員環を形成する。フルオロ置換化合物、特にフルオロ置換カーボネート類は、引火点を低下させ、電池の寿命に良い効果を及ぼす。しばしば、フルオロ置換有機化合物は、好ましくは非フッ素化である、少なくともさらにもう1つの溶媒を有する溶媒混合物の形態で適用される。少なくともさらにもう1つの非フルオロ置換溶媒は、好ましくは、上記の溶媒から選択される。上記の非フルオロ置換有機カーボネート類は、非常に好適である。リチウムイオン電池、リチウム硫黄電池及びリチウム酸素電池の溶媒混合物において、好ましくは、フルオロ置換エチレンカーボネート類、フルオロ置換ジメチルカーボネート類、フルオロ置換エチルメチルカーボネート類、及びフルオロ置換ジエチルカーボネート類の群から選択されるフッ素化カーボネートエステル類が含有される。好ましいフルオロ置換カーボネートは、モノフルオロエチレンカーボネート、4,4-ジフルオロエチレンカーボネート、4,5-ジフルオロエチレンカーボネート、4-フルオロ-4-メチルエチレンカーボネート、4,5-ジフルオロ-4-メチルエチレンカーボネート、4-フルオロ-5-メチルエチレンカーボネート、4,4-ジフルオロ-5-メチルエチレンカーボネート、4-フルオロメチル-エチレンカーボネート、4-ジフルオロメチル-エチレンカーボネート、4-トリフルオロメチル-エチレンカーボネート、4-フルオロメチル-4-フルオロエチレンカーボネート、4-フルオロメチル-5-フルオロエチレンカーボネート、4-フルオロ-4,5-ジメチルエチレンカーボネート、4,5-ジフルオロ-4,5-ジメチルエチレンカーボネート、及び4,4-ジフルオロ-5,5-ジメチルエチレンカーボネート;フルオロメチルメチルカーボネート、ジフルオロメチルメチルカーボネート、トリフルオロメチルメチルカーボネート、ビスフルオロメチルカーボネート、ビスジフルオロメチルカーボネート、及びビストリフルオロメチルカーボネートを含むジメチルカーボネート誘導体;2-フルオロエチルメチルカーボネート、エチルフルオロメチルカーボネート、2,2-ジフルオロエチルメチルカーボネート、2-フルオロエチルフルオロメチルカーボネート、エチルジフルオロメチルカーボネート、2,2,2-トリフルオロエチルメチルカーボネート、2,2-ジフルオロエチルフルオロメチルカーボネート、2-フルオロエチルジフルオロメチルカーボネート、及びエチルトリフルオロメチルカーボネートを含むエチルメチルカーボネート誘導体;並びに、エチル2-フルオロエチルカーボネート、エチル2,2-ジフルオロエチルカーボネート、ビス2-フルオロエチルカーボネート、エチル2,2,2-トリフルオロエチルカーボネート、2,2-ジフルオロエチル2’-フルオロエチルカーボネート、ビス2,2-ジフルオロエチルカーボネート、2,2,2-トリフルオロエチル2’-フルオロエチルカーボネート、2,2,2-トリフルオロエチル2’,2’-ジフルオロエチルカーボネート、及びビス2,2,2-トリフルオロエチルカーボネートを含むジエチルカーボネート誘導体である。LiPO2F2は、ジメトキシエタン、アセトニトリル、非フルオロ置換又はフルオロ置換有機カーボネートからなる群から選択される少なくとも1つの溶媒で溶解されることが好ましく、非フルオロ置換又はフルオロ置換有機カーボネートは、エチレンカーボネート、ジメチルカーボネート、メチルエチルカーボネート、ジエチルカーボネート、プロピレンカーボネート、モノフルオロエチレンカーボネート、4,4-ジフルオロエチレンカーボネートは、4,5-ジフルオロエチレンカーボネート、4-フルオロ-4-メチルエチレンカーボネート、4,5-ジフルオロ-4-メチルエチレンカーボネート、4-フルオロ-5-メチルエチレンカーボネート、4,4-ジフルオロ-5-メチルエチレンカーボネート、4-フルオロメチル-エチレンカーボネート、4-ジフルオロメチル-エチレンカーボネート、4-トリフルオロメチル-エチレンカーボネート、4-フルオロメチル-4-フルオロエチレンカーボネート、4-フルオロメチル-5-フルオロエチレンカーボネート、4-フルオロ-4,5-ジメチルエチレンカーボネート、4,5-ジフルオロ-4,5-ジメチルエチレンカーボネート、及び4,4-ジフルオロ-5,5-ジメチルエチレンカーボネートからなる群から選択されることが好ましい。エチレンカーボネート、ジメチルカーボネート、メチルエチルカーボネート、ジエチルカーボネート、プロピレンカーボネート、モノフルオロエチレンカーボネート、4-フルオロメチル-エチレンカーボネート、4,4-ジフルオロエチレンカーボネート、4,5-ジフルオロエチレンカーボネート及びそれらのうち2つ以上の混合物は、特にLiPO2F2の溶解に好ましい。不飽和結合及びフッ素原子双方を有する炭酸エステル類以後、略してフッ素化不飽和炭酸エステルとも称すも、炭酸エステルとして使用され得る。フッ素化不飽和炭酸エステル類は、本発明の利点を著しく損なうことのない任意のフッ素化不飽和炭酸エステル類を含む。フッ素化不飽和炭酸エステル類の例として、ビニレンカーボネート誘導体、芳香環又は炭素-炭素不飽和結合、及びアリルカーボネート類を有する置換基で置換されたエチレンカーボネート誘導体が挙げられる。ビニレンカーボネート誘導体の例として、フルオロビニレンカーボネート、4-フルオロ-5-メチルビニレンカーボネート及び4-フルオロ-5-フェニルビニレンカーボネートが挙げられる。芳香環又は炭素-炭素不飽和結合を有する置換基により置換された、エチレンカーボネート誘導体の例として、4-フルオロ-4-ビニルエチレンカーボネート、4-フルオロ-5-ビニルエチレンカーボネート、4,4-ジフルオロ-4-ビニルエチレンカーボネート、4,5-ジフルオロ-4-ビニルエチレンカーボネート、4-フルオロ-4,5-ジビニルエチレンカーボネート、4,5-ジフルオロ-4,5-ジビニルエチレンカーボネート、4-フルオロ-4-フェニルエチレンカーボネート、4-フルオロ-5-フェニルエチレンカーボネート、4,4-ジフルオロ-5-フェニルエチレンカーボネート、4,5-ジフルオロ-4-フェニルエチレンカーボネート及び4,5-ジフルオロ-4,5-ジフェニルカーボネートが挙げられる。フェニルカーボネートの例としてはフルオロフェニルカーボネート、2-フルオロフェニルカーボネート、2,2-ジフルオロエチルフェニルカーボネート及び2,2,2-トリフルオロエチルフェニルカーボネートが挙げられる。ビニルカーボネートの例として、フルオロメチルビニルカーボネート、2-フルオロビニルカーボネート、2,2-ジフルオロエチルビニルカーボネート、及び2,2,2-トリフルオロエチルビニルカーボネートが挙げられる。アリルカーボネートの例として、フルオロメチルアリルカーボネート、2-フルオロエチルアリルカーボネート、2,2-ジフルオロエチルアリルカーボネート、及び2,2,2-トリフルオロエチルアリルカーボネートが挙げられる。好ましい電解液には、2~3重量の量のLiPO2F2及び別のリチウム塩が含まれ、リチウム塩は、好ましくは上記のリチウム塩の一覧から選択され、電解液中のリチウム塩の全濃度が約0.9~1.1モルすなわち、全濃度が1リットル当たり0.9~1.1モルであるとなるようにする。LiPF6は、好適な他のリチウム塩である。電解液には、上記のフルオロ置換カーボネート類のうち少なくとも1つが含有されていることが好ましく、モノフルオロエチレンカーボネートは、好適な化合物である。電解液全体に対し0.1~20重量の含有量が好ましい。100重量にするための残部には、任意選択で非フッ素化された1つ又は複数の溶媒、特にエチレンカーボネート、プロピレンカーボネート、ジメチルカーボネート、メチルエチルカーボネート又はジエチルカーボネートであることが好ましい。しばしば、電解液は、少なくとも1つの非フッ素化有機カーボネート及び少なくとも1つのフッ素化有機カーボネートを含む、又は両成分からなる混合物中に溶解されたLiPO2F2を含むものとして提供される。LiPF6と、LiPO2F2と、モノフルオロエチレンカーボネート、4,4-ジフルオロエチレンカーボネート、cis-及び/又はtrans-4,5-ジフルオロエチレンカーボネートからなる群から選択される少なくとも1つのフルオロ置換カーボネートと、ジメチルカーボネート、メチルエチルカーボネート、ジエチルカーボネート、エチレンカーボネート及びプロピレンカーボネートからなる群から選択される少なくとも1つの非フッ素化カーボネートとを含む電解液は特に好ましい。これらの電解液は、リチウムイオン電池、リチウム硫黄電池及びリチウム酸素電池に好適である。ジメトキシエタン及びアセトニトリルはまた、電解液に提供する好適な溶媒又は溶媒の成分である。かかる電解液は、容器の中で構成成分を混ぜ合わせることにより調製され得る。本発明の方法の利点は、とりわけ、純粋な結晶質LiPO2F2を安価な出発材料から得られることであり、例えば、溶媒としてのジメチルカーボネート又はプロピレンカーボネートを用いて反応混合物から抽出し、その後、例えば真空で溶媒を除去して取得可能なことである。その他の溶媒は、非結晶製品を生成し得る。よって、結晶質LiPO2F2は、本発明の別の態様である。それには、LiPF6が含まれていない。それは、本発明の方法により、又はその他の方法により製造され得る。それは、27.0及び21.5で強度2θ線を示している。D6アセトン溶液中の19FNMRスペクトラム及び31PNMRスペクトラムにおいて、PO2F2陰イオンに典型的な化学シフトで、ダブレット及びトリプレットがそれぞれ観察される。結晶質LiPO2F2には、好ましくはLiFが含まれず、且つ、好ましくはLiPF6が含まれない。好ましくは、塩素陰イオン含有量は、1000ppm以下であり、さらに好ましくは、100ppm以下であり、さらに15ppm以下でさえある。好ましくはLiFを含まないという用語は、LiFの含有量がLiPO2F2の100g当たり0.1g以下であることを表している。好ましくはLiPF6を含まないという用語は、1g以下の含有量、好ましくは0.1g以下の含有量、さらに好ましく、特に好ましいのは、LiPO2F2100g当たりのLiPF6の含有量が0.01g以下であることを表している。本明細書に参照として援用される任意の特許文献、特許出願、及び刊行物の開示により、関係が不明瞭となる程度に本発明の記載と対立する場合、本発明の記載が優先される。以下の実施例は、本発明を制限することなく、本発明をさらに詳しく説明するものである。実施例1:LiPO2F2の合成及び単離P4O10100g;0.35モル及び新たに破砕されたLiF3モルを、蓋付きのスチール製反応器に入れ、その中で温度が約300°Cとなるまで加熱し、一晩中その温度を維持した。反応器を外気温に戻し、それから蓋を開けて、その中に含まれる固体をより小さな粒子に破砕した。粒子をソックスレー容器に入れ、ジメチルカーボネートで抽出した。配合液から、溶媒を、ロータリーエバポレーターで蒸発することにより除去し、得られた固体をXRD解析、F-NMR解析及びP-NMR解析にかけた。実施例2:LiPO2F2の合成及び単離P4O10及びLiFをモル比1:6で適用し、実施例1を反復した。開始材料を乾燥ボックスで混ぜ合わせ、それからTurbula登録商標3次元流動攪拌機で、数分間機械的に攪拌し、その後スチール製の反応器に移し、蓋を閉じ、オーブンで反応器を300°Cで3時間加熱した。得られた固体を破砕し、粉砕し、それからソックスレー装置で24時間抽出した。その後、Rotavapor登録商標で、60°C、約100ミリバールで溶媒を除去した。実施例3:LiPO2F2の合成及び単離実施例2を反復したが、抽出時間は48時間に延長した。生成された結晶質LiPO2F2の分析データは以下の通りであった、すなわち、XRD:2-シータ値:21.5強;22.0;23.5;27.0強;34.2;43.219F-NMR470.94MHz;D-アセトン溶液:-84.25ppmダブレット、-83.3ppm及び85.2ppmで2線、結合定数926Hz31P-NMR202.61MHz;D-アセトン溶液:-19,6ppmトリプレット、-12.3ppm、-16.9ppm及び21.5ppmで3線;結合定数926Hz。融点:化合物は約350°C超の温度で分解するため、融点を決定することができない。比較のために:HPO2F2相応する遊離酸;数滴の水により、プロピレンカーボネートとジメチルカーボネートとの混合物中で測定されたH2PO3Fをさらに含むLiPF6の加水分解生成物に関して、19F-NMRスペクトラムでは、ダブレットが-83.3ppmにあり、結合定数は975Hzであり、31P-NMRスペクトルでは、トリプレットが-21.6ppmにあり、結合定数が975Hzであると文献に報告されている。実施例4:リチウムイオン電池、リチウム硫黄電池及びリチウム酸素電池の電解液23gのLiPO2F2、117gのLiPF6、50gのモノフルオロエチレンカーボネートF1EC及びプロピレンカーボネートPPを、総容積を1リットルとした量で混ぜ合わせる。得られた溶液には、0.77モルのLiPF6及び0.23モルのLiPO2F2が含まれる。よって、リチウム化合物の量は、1リットル当たり約1モルであり、よってこれは、電池、特にリチウムイオン電池に通常使用されるリチウム塩の濃度に相当する。実施例5:抽出溶媒としてジメトキシエタンを使用した、LiPO2F2の合成及び単離実施例1を反復するが、溶媒としてジメトキシエタンを適用する。LiPO2F2は極端に溶解度が高く、LiFの溶解度は非常に低いため、抽出は、比較的少量のジメトキシエタンで、非常に迅速に行うことができる。LiPO2F2を含むジメトキシエタン溶液は、真空処理を施して、非常に円滑な条件下で溶媒を除去する。実施例6:抽出溶媒としてアセトニトリルを使用した、LiPO2F2の合成及び単離実施例1を反復するが、溶媒としてアセトニトリルを適用する。アセトニトリルでは、LiPO2F2の溶解度は高く、LiFの溶解度は非常に低いため、抽出は比較的少量のアセトニトリルで、非常に迅速に行うことができる。LiPO2F2を含むアセトニトリル溶液は、真空処理を施し、非常に円滑な条件下で溶媒を除去する。その代替として、アセトニトリルで溶解された高純度LiPO2F2のため、溶液を直接適用して電池電解溶媒を生成することができる。実施例7:抽出溶媒としてアセトンを利用した、LiPO2F2の合成及び単離実施例1を反復するが、溶媒としてアセトンを適用する。LiPO2F2の溶解度は非常に高く、LiFの溶解度は非常に低いため、抽出は、比較的少量のアセトンで、非常に迅速に行うことができる。LiPO2F2を含むアセトン溶液は、真空処理を施して、非常に円滑な条件下で溶媒を除去する。アセトンの沸点が低いため、非常に迅速だが円滑にLiPO2F2を単離できる。"